(57)【要約】【課題】  金属めっき層と絶縁層との間に、めっき液が残留することを抑制して、イオン性不純物が残渣として残存することを防止でき、その結果、高温高湿下において、長期にわたって通電しても、絶縁不良を低減できる、配線回路基板を提供すること。【解決手段】  カバー絶縁層４から露出されるフレキシブル配線回路基板１の長手方向一端部において、ベース絶縁層２における端子部５が形成されている端子部対向部分１２の厚みに対して、ベース絶縁層２における端子部５が形成されていない端子部非対向部分１３の厚みを、薄く形成する。これによって、端子部５を被覆する金属めっき層６の下端縁の底面7と、それに対向する端子部非対向部分１３の金属めっき層対向部分８とが隙間９を隔てて設けられる。そのため、金属めっき層６の形成時に、めっき液がそれらの間に残留せず、めっき液中のイオン性不純物が残渣として残存することを防止できる。【解決手段】    図１【特許請求の範囲】
【請求項１】
絶縁層と、前記絶縁層の上に形成された導体パターンとを備える配線回路基板において、
前記導体パターンは、端子部を含み、
前記端子部の表面には、金属めっき層が形成されており、
前記金属めっき層と前記絶縁層とは、それらが対向する方向において間隔を隔てて設けられていることを特徴とする、配線回路基板。
【請求項２】
前記絶縁層は、前記端子部と対向する端子部対向部分と、前記金属めっき層と対向する金属めっき層対向部分とを備え、
前記金属めっき層対向部分の厚みが、前記端子部対向部分の厚みより、薄く形成されていることを特徴とする、請求項１に記載の配線回路基板。
【請求項３】
前記端子部が、互いに間隔を隔てて複数設けられており、
前記絶縁層は、各前記端子部の間の厚みと、前記金属めっき層対向部分の厚みとが、実質的に同一厚みとなるように、形成されていることを特徴とする、請求項２に記載の配線回路基板。
【発明の詳細な説明】
【技術分野】
【０００１】
本発明は、配線回路基板、詳しくは、電子機器などに用いられる配線回路基板に関する。
【背景技術】
【０００２】
フレキシブル配線回路基板などの配線回路基板は、通常、ベース絶縁層と、そのベース絶縁層の上に形成される導体パターンと、その導体パターンを被覆するようにベース絶縁層の上に形成されるカバー絶縁層とを備えている。
このような配線回路基板では、導体パターンが、カバー絶縁層から部分的に露出されており、その露出部分が、外部端子と接続するための接続端子部とされている。
【０００３】
このような接続端子部には、外部端子との接続信頼性を向上させるため、あるいは、腐食防止のために、その表面に、ニッケルめっき層や金めっき層などの金属めっき層を形成することが知られている（例えば、特許文献１参照。）。
【特許文献１】特開２００２−１８５１３３号公報
【発明の開示】
【発明が解決しようとする課題】
【０００４】
しかし、このような配線回路基板では、金属めっき層の形成時において、金属めっき層とベース絶縁層との界面にめっき液が浸入し、そのめっき液が残留して、めっき液中の塩素イオンなどのイオン性不純物が残渣として残存することがある。そのような残渣が残存すると、高温高湿下において、長期にわたって通電すると、絶縁不良を生じる場合がある。
【０００５】
本発明の目的は、金属めっき層と絶縁層との間に、めっき液が残留することを抑制して、イオン性不純物が残渣として残存することを防止でき、その結果、高温高湿下において、長期にわたって通電しても、絶縁不良を低減することのできる、配線回路基板を提供することにある。
【課題を解決するための手段】
【０００６】
上記の目的を達成するため、本発明の配線回路基板は、絶縁層と、前記絶縁層の上に形成された導体パターンとを備える配線回路基板において、前記導体パターンは、端子部を含み、前記端子部の表面には、金属めっき層が形成されており、前記金属めっき層と前記絶縁層とは、それらが対向する方向において間隔を隔てて設けられていることを特徴としている。
【０００７】
また、本発明の配線回路基板は、前記絶縁層は、前記端子部と対向する端子部対向部分と、前記金属めっき層と対向する金属めっき層対向部分とを備え、前記金属めっき層対向部分の厚みが、前記端子部対向部分の厚みより、薄く形成されていることが好適である。
さらに、本発明の配線回路基板は、前記端子部が、互いに間隔を隔てて複数設けられており、前記絶縁層は、各前記端子部の間の厚みと、前記金属めっき層対向部分の厚みとが、実質的に同一厚みとなるように、形成されていることが好適である。
【発明の効果】
【０００８】
本発明の配線回路基板によれば、金属めっき層と絶縁層とが、それらの対向方向において、間隔を隔てて設けられている。そのため、この配線回路基板では、金属めっき層の形成時において、金属めっき層と絶縁層との間にめっき液が浸入しても、そのめっき液を残留させずに浸出させることができる。そのため、金属めっき層と絶縁層との間に、めっき液中のイオン性不純物が残渣として残存することを、防止することができる。その結果、高温高湿下において、長期にわたって通電しても、絶縁不良を低減することができる。
【発明を実施するための最良の形態】
【０００９】
図１は、本発明の配線回路基板としてのフレキシブル配線基板の一実施形態であって、（ａ）は要部平面図、（ｂ）は（ａ）のＡ−Ａ´線断面図、（ｃ）は（ａ）のＢ−Ｂ´線要部断面図を示す。
このフレキシブル配線回路基板１は、長手方向に延びる帯板状に形成され、図１（ｂ）に示すように、絶縁層としてのベース絶縁層２と、そのベース絶縁層２の上に形成された導体パターン３と、その導体パターン３を被覆するように、ベース絶縁層２の上に形成されたカバー絶縁層４とを備えている。
【００１０】
また、図１（ａ）に示すように、ベース絶縁層２は、その長手方向一端部が平面視略矩形状に形成されており、導体パターン３は、そのベース絶縁層２の上に、複数の配線３ａ、３ｂ、３ｃおよび３ｄのパターンとして形成されている。
各配線３ａ、３ｂ、３ｃおよび３ｄは、このフレキシブル配線回路基板１の長手方向に沿って、フレキシブル配線回路基板１の長手方向一端縁の近傍まで延び、かつ、幅方向（フレキシブル配線回路基板１の長手方向と直交する方向）において、互いに間隔を隔てて並列配置されるように、形成されている。
【００１１】
カバー絶縁層４は、ベース絶縁層２の上に、フレキシブル配線回路基板１の長手方向一端縁から、長手方向他端側に向かって間隔を隔てた位置において、長手方向他端側に向かって複数の配線３ａ、３ｂ、３ｃおよび３ｄを被覆するように形成されている。
すなわち、フレキシブル配線回路基板１の長手方向一端縁からカバー絶縁層４の長手方向一端縁までの間は、カバー絶縁層４が形成されておらず、ベース絶縁層２および複数の配線３ａ、３ｂ、３ｃおよび３ｄが、カバー絶縁層４から露出されており、各配線３ａ、３ｂ、３ｃおよび３ｄの露出部分が、平面視略矩形状の端子部５とされている。
【００１２】
また、各端子部５の表面（露出している上面、幅方向両側面および長手方向一側面）には、金属めっき層６が形成されている。
そして、このフレキシブル配線回路基板１では、図１（ｃ）に示すように、各端子部５において、各端子部５を被覆する金属めっき層６の下端縁の底面7と、その底面７に対して上下方向に対向するベース絶縁層２の金属めっき層対向部分８とが、隙間９が形成されるように、間隔を隔てて設けられている。
【００１３】
次に、このようなフレキシブル配線回路基板１の製造方法について、図２を参照して説明し、併せて上記した配置を詳述する。
この方法では、まず、図２（ａ）に示すように、ベース絶縁層２を用意する。ベース絶縁層２は、フレキシブル配線回路基板１のベース絶縁層２として用いられるものであれば、特に制限されず、例えば、ポリイミド樹脂、ポリアミドイミド樹脂、アクリル樹脂、ポリエーテルニトリル樹脂、ポリエーテルスルホン樹脂、ポリエチレンテレフタレート樹脂、ポリエチレンナフタレート樹脂、ポリ塩化ビニル樹脂などの合成樹脂のフィルムが用いられる。耐熱性の観点からは、好ましくは、ポリイミド樹脂フィルムが用いられる。ベース絶縁層２の厚みは、例えば、５〜５０μｍ、好ましくは、１０〜３０μｍである。
【００１４】
次いで、この方法では、図１（ｂ）に示すように、ベース絶縁層２の上に、導体パターン３を形成する。導体パターン３の形成は、特に制限されず、例えば、アディティブ法やサブトラクティブ法など、公知のパターンニング法が用いられる。
すなわち、アディティブ法では、まず、ベース絶縁層２の全面に、種膜となる金属薄膜を形成する。金属薄膜は、クロム、ニッケル、銅およびこれらの合金などから、スパッタリング法などの薄膜形成法を用いて、形成することができる。次いで、その金属薄膜の表面に、導体パターン３に対する反転パターンで、めっきレジストを形成する。めっきレジストは、ドライフィルムレジストなどを用いて、公知の方法により形成することができる。その後、めっきレジストから露出するベース絶縁層２の表面に、導体パターン３を形成する。導体パターン３は、銅などから、電解めっきにより形成することができる。その後、めっきレジストをエッチングまたは剥離により除去し、導体パターン３から露出する金属薄膜をエッチングにより除去する。
【００１５】
また、サブトラクティブ法では、まず、ベース絶縁層２の全面に、必要により接着剤層を介して、銅箔などの金属箔を積層する。なお、予め金属箔の上にベース絶縁層２が積層されている公知の二層基材を用いることもできる。次いで、その金属箔の表面に、導体パターン３に対応するパターンで、エッチングレジストを形成する。エッチングレジストは、ドライフィルムレジストなどを用いて、公知の方法により形成することができる。その後、エッチングレジストから露出する金属箔をエッチングする。その後、エッチングレジストをエッチングまたは剥離により除去する。
【００１６】
上記の方法によって、導体パターン３が、上記した複数の配線３ａ、３ｂ、３ｃおよび３ｄからなるパターンとして形成される。なお、複数の配線３ａ、３ｂ、３ｃおよび３ｄの幅は、例えば、１０〜２００μｍ、好ましくは、１５〜５０μｍであり、互いに隣接する間隔は、例えば、１０〜２００μｍ、好ましくは、１５〜５０μｍである。また、導体パターン３の厚みは、例えば、３〜５０μｍ、好ましくは、５〜２０μｍである。
【００１７】
次いで、この方法では、図２（ｃ）に示すように、ベース絶縁層２における導体パターン３から露出する部分（つまり、ベース絶縁層２における導体パターン３が形成されていない部分であって、以下、導体パターン非形成部分１０とする。）を、その導体パターン非形成部分１０の厚みが、ベース絶縁層２における導体パターン３が形成されている部分（以下、導体パターン形成部分１１とする。）の厚みよりも、薄くなるようにエッチングする。
【００１８】
導体パターン非形成部分１０をエッチングするには、例えば、ウエットエッチングなどの化学エッチングや、プラズマエッチングなどの物理エッチングが用いられる。このエッチングにおいては、導体パターン３が、エッチングに対するレジストとされる。
また、このエッチングにおいて、導体パターン非形成部分１０の薄層化率（エッチング前の厚みに対する、エッチングにより除去した厚みの比率）は、１０〜５０％である。
【００１９】
そして、この方法では、図２（ｄ）に示すように、カバー絶縁層４を形成する。
カバー絶縁層４は、ベース絶縁層２と同様の合成樹脂が用いられる。好ましくは、上記した合成樹脂において、感光性樹脂であるもの、さらに好ましくは、感光性ポリイミド前駆体樹脂（ポリアミック酸樹脂）が用いられる。
カバー絶縁層４の形成は、例えば、感光性樹脂のワニスを、導体パターン３を含むベース絶縁層２の全面に塗布した後、フォトマスクを介して露光し、その後、現像することにより、フレキシブル配線回路基板１の長手方向一端部において、ワニスからベース絶縁層２および導体パターン３が露出するように（つまり、フレキシブル配線回路基板の長手方向一端部にカバー絶縁層４が形成されないように）パターニングする。
【００２０】
そして、ワニスを乾燥後、加熱により硬化させれば、ベース絶縁層２の上に、導体パターン３を被覆するカバー絶縁層４が、フレキシブル配線回路基板１の長手方向一端部には形成されないように、形成される。
また、カバー絶縁層４は、感光性樹脂を用いなくとも、例えば、予め外形加工した合成樹脂のフィルムを、必要により接着剤層を介して、導体パターン３を含むベース絶縁層２の上に、フレキシブル配線回路基板１の長手方向一端部を被覆しないように、貼着することにより、形成することもできる。
【００２１】
また、カバー絶縁層４の厚み（接着剤層が介在する場合には、その接着剤層の厚みを含む。）は、例えば、３〜５０μｍ、好ましくは、５〜３０μｍである。
これによって、フレキシブル配線回路基板１の一端部において、カバー絶縁層４から露出する導体パターン３の各配線３ａ、３ｂ、３ｃおよび３ｄの露出部分が、平面視略矩形状の端子部５とされる。
【００２２】
また、ベース絶縁層２における端子部５が形成されている部分（つまり、フレキシブル配線回路基板１の一端部において、カバー絶縁層４から露出し、端子部５により被覆されるベース絶縁層２の導体パターン形成部分１１）が、端子部対向部分１２とされる。
また、ベース絶縁層２における端子部５が形成されていない部分（つまり、フレキシブル配線回路基板１の一端部において、カバー絶縁層４から露出するベース絶縁層２の導体パターン非形成部分１０）が、端子部非対向部分１３とされる。
【００２３】
つまり、この端子部非対向部分１３は、フレキシブル配線回路基板１の一端部における、カバー絶縁層４が形成されておらず、かつ、端子部５が形成されていないベース絶縁層２のすべての部分であって、互いに間隔を隔てて配置される各端子部５の間の部分や、金属めっき層対向部分８が含まれる。なお、各端子部５の間の部分や金属めっき層対向部分８を含む端子部非対向部分１３は、同一厚みで形成されている。
【００２４】
この端子部非対向部分１３は、上記した図２（ｃ）の工程において、導体パターン非形成部分１０の厚みが、導体パターン形成部分１１の厚みよりも、薄くなるようにエッチングされていることから、端子部対向部分１２の厚みよりも、薄い厚みとされている。
次いで、この方法では、図２（ｅ）に示すように、各端子部５の表面（露出している上面、幅方向両側面および長手方向一側面）に、金属めっき層６を形成して、フレキシブル配線回路基板１を得る。
【００２５】
金属めっき層６は、例えば、金やニッケルなどからなり、例えば、電解めっきや無電解めっきなどのめっきにより形成する。好ましくは、無電解金めっきや無電解ニッケルめっきが用いられる。金属めっき層６の厚みは、例えば、金めっき層である場合には、例えば、０．１〜１μｍ、ニッケルめっき層である場合には、例えば、０．５〜５μｍである。
そして、このようにして各端子部５の表面に金属めっき層６が形成されると、ベース絶縁層２の端子部対向部分１２の厚みが、端子部非対向部分１３の厚みよりも厚く形成されていることから、各端子部５を被覆する金属めっき層６の下端縁の底面7と、その底面７に対して上下方向に対向する端子部非対向部分１３の金属めっき層対向部分８とが、隙間９が形成されるように、間隔を隔てて配置される。
【００２６】
そのため、このフレキシブル配線回路基板１では、図１（ｃ）に示すように、金属めっき層６の形成時において、金属めっき層６の下端縁の底面7と端子部非対向部分１３の金属めっき層対向部分８との間の隙間９に、めっき液が浸入しても、その隙間９により、金属めっき層６の下端縁の底面7と端子部非対向部分１３の金属めっき層対向部分８との間に十分な間隔が確保されているので、そのめっき液を残留させずに浸出させることができる。
【００２７】
そのため、金属めっき層６の下端縁の底面7と端子部非対向部分１３の金属めっき層対向部分８との間に、めっき液中のイオン性不純物が残渣として残存することを、防止することができる。その結果、このフレキシブル配線回路基板１を、高温高湿下に配置して、長期にわたって通電しても、絶縁不良を低減することができる。
また、このフレキシブル配線回路基板１では、導体パターン非形成部分１０の厚みを、導体パターン形成部分１１の厚みよりも、薄くなるようにエッチングして、ベース絶縁層２の端子部対向部分１２の厚みが、端子部非対向部分１３の厚みよりも厚くなるように形成することによって、各端子部５を被覆する金属めっき層６の下端縁の底面7と、端子部非対向部分１３の金属めっき層対向部分８の間に、隙間９を形成している。そのため、簡易な方法により、各端子部５を被覆する金属めっき層６の下端縁の底面7と、端子部非対向部分１３の金属めっき層対向部分８の間に隙間９を形成して、めっき液中のイオン性不純物が残渣として残存することを、防止している。
【００２８】
また、図２に示す方法では、導体パターン非形成部分１０の厚みを、導体パターン形成部分１１の厚みよりも、薄くなるようにエッチングした後に、カバー絶縁層４を形成するので、後述する方法のように、カバー絶縁層１４に対して保護層１４を形成しその後除去する工程や、カバー絶縁層を予め厚く形成する必要がなく、工程の簡略化を図ることができる。
【００２９】
また、図２に示す方法では、導体パターン非形成部分１０の厚みを、導体パターン形成部分１１の厚みよりも、薄くなるようにエッチングした後に、カバー絶縁層４を形成したが、例えば、図３に示す方法のように、カバー絶縁層４を形成した後に、端子部非対向部分１３の厚みを、端子部対向部分１２の厚みよりも、薄くなるようにエッチングして、フレキシブル配線回路基板１を得ることもできる。
【００３０】
すなわち、図３に示す方法では、図２に示す方法と同様に、ベース絶縁層２を用意して（図３（ａ）参照）、そのベース絶縁層２の上に、導体パターン３を形成した後に（図３（ｂ）参照）、まず、図３（ｃ）に示すように、カバー絶縁層４を形成する。カバー絶縁層４の形成は、上記と同様の方法が用いられる。
次いで、この方法では、図３（ｄ）に示すように、カバー絶縁層４の表面に、保護層１４を形成する。保護層１４は、特に制限されず、例えば、感光性レジストなどを用いて、カバー絶縁層４の表面を被覆するように形成する。なお、保護層１４の厚みは、例えば、５〜５０μｍ、好ましくは、１０〜３０μｍである。
【００３１】
そして、この方法では、図３（ｅ）に示すように、ベース絶縁層２における端子部非対向部分１３を、端子部非対向部分１３の厚みが、端子部対向部分１２の厚みよりも、薄くなるように、エッチングする。端子部非対向部分１３のエッチングは、上記した導体パターン非形成部分１０のエッチングと同様の方法が用いられる。
その後、この方法では、図３（ｆ）に示すように、保護層１４を、エッチングまたは剥離により除去した後、図３（ｇ）に示すように、上記と同様に、各端子部５の表面に、金属めっき層６を形成して、フレキシブル配線回路基板１を得る。
【００３２】
なお、保護層１４の材料や厚みを、図３（ｅ）に示す工程において、端子部非対向部分１３のエッチングと同時にエッチングにより除去できるように選定しておけば、図３（ｆ）に示す保護層１４の除去工程を省略することができる。
このように、図３に示す方法によれば、ベース絶縁層２におけるカバー絶縁層４が形成されている部分の厚みを薄くすることなく、ベース絶縁層２の端子部非対向部分１３の厚みを、端子部対向部分１２の厚みよりも薄く形成して、各端子部５を被覆する金属めっき層６の下端縁の底面7と、端子部非対向部分１３の金属めっき層対向部分８の間に、隙間９を形成することができる。
【００３３】
また、図３に示す方法では、カバー絶縁層４を保護層１４によって被覆するので、カバー絶縁層４を、エッチングされやすい材料から形成することができる。
また、図４に示す方法のように、カバー絶縁層４の厚みを、より厚く形成することにより、保護層１４を形成しその後除去する工程を省略することもできる。
すなわち、図４に示す方法では、図３に示す方法と同様に、ベース絶縁層２を用意して（図４（ａ）参照）、そのベース絶縁層２の上に、導体パターン３を形成した後に（図４（ｂ）参照）、図４（ｃ）に示すように、カバー絶縁層４を、厚く形成する。カバー絶縁層４の形成は、上記と同様の方法が用いられる。また、カバー絶縁層４の厚みは、上記したカバー絶縁層４の厚みに対して、エッチングにより目減りする厚みを見越して、厚めに設定する。具体的な厚みは、カバー絶縁層４を形成する合成樹脂の種類により、適宜設定する。また、カバー絶縁層４は、好ましくは、エッチングされにくい合成樹脂、例えば、ポリイミド樹脂などから形成する。
【００３４】
次いで、この方法では、図４（ｄ）に示すように、ベース絶縁層２における端子部非対向部分１３を、端子部非対向部分１３の厚みが、端子部対向部分１２の厚みよりも、薄くなるように、エッチングする。端子部非対向部分１３のエッチングは、上記した導体パターン非形成部分１０のエッチングと同様の方法が用いられる。なお、このとき、カバー絶縁層４も同様にエッチングされる。
【００３５】
その後、この方法では、図４（ｅ）に示すように、上記と同様に、各端子部５の表面に、金属めっき層６を形成して、フレキシブル配線回路基板１を得る。
このように、図４に示す方法によれば、ベース絶縁層２におけるカバー絶縁層４が形成されている部分の厚みを薄くすることなく、しかも、保護層１４を形成しその後除去する工程を省略することができる。
【００３６】
さらに、図５に示す方法のように、ベース絶縁層２を、エッチングレートに差異がある複数層（エッチングしやすい層とエッチングしにくい層との積層）により形成して、エッチングすれば、精度よく、端子部非対向部分１３の厚みを、端子部対向部分１２の厚みよりも、薄く形成することができる。
すなわち、図５に示す方法では、まず、図５（ａ）に示すように、ベース絶縁層２として、エッチングしにくいアンダー絶縁層１５を用意して、図５（ｂ）に示すように、このアンダー絶縁層１５の上に、エッチングしやすいオーバー絶縁層１６を積層して、ベース絶縁層２を形成する。
【００３７】
アンダー絶縁層１５は、オーバー絶縁層１６よりもエッチングされにくい、例えば、熱硬化性ポリイミド樹脂などから形成する。また、オーバー絶縁層１６は、アンダー絶縁層１５よりもエッチングされやすい、例えば、熱可塑性ポリイミド樹脂などから形成する。アンダー絶縁層１５に対するオーバー絶縁層１６の積層は、例えば、キャスティング法などが用いられる。また、アンダー絶縁層１５およびオーバー絶縁層１６の厚みは、それらの合計の厚みが、上記したベース絶縁層２の厚みと同様の厚みとされ、オーバー絶縁層１６の厚みは、エッチングにより除去される厚み以上の厚み、好ましくは、エッチングにより除去される厚みに相当する厚みとされる。
【００３８】
そして、この方法では、上記した図３に示す方法と同様に、ベース絶縁層２の上に、導体パターン３を形成した後に（図５（ｃ）参照）、カバー絶縁層４を形成する（図５（ｄ）参照）。次いで、カバー絶縁層４の表面に、保護層１４を形成した後（図５（ｅ）参照）、ベース絶縁層２における端子部非対向部分１３を、端子部非対向部分１３の厚みが、端子部対向部分１２の厚みよりも、薄くなるように、オーバー絶縁層１６をエッチングする（図５（ｆ）参照）。このエッチングでは、オーバー絶縁層１６が、アンダー絶縁層１５に対してよりエッチングされやすいので、オーバー絶縁層１６のみを確実にエッチングすることができる。
【００３９】
その後、保護層１４を、エッチングまたは剥離により除去した後（図５（ｇ）参照）、各端子部５の表面に、金属めっき層６を形成して（図５（ｈ）参照）、フレキシブル配線回路基板１を得る。
なお、保護層１４の材料や厚みを、図５（ｆ）に示す工程において、端子部非対向部分１３のエッチングと同時にエッチングにより除去できるように選定しておけば、図５（ｇ）に示す保護層１４の除去工程を省略することができる。
【００４０】
このように、図５に示す方法によれば、ベース絶縁層２のエッチングにおいて、オーバー絶縁層１６のみを確実にエッチングすることができるので、アンダー絶縁層１５の精度のよい厚みを確保することができる。
なお、上記の説明では、本発明の配線回路基板を、片面フレキシブル配線回路基板として説明したが、本発明の配線回路基板は、両面フレキシブル配線回路基板に適用することができ、さらには、リジッド−フレキシブル配線回路基板やリジッド配線回路基板に適用することもできる。
【実施例】
【００４１】
以下、実施例および比較例を挙げて、本発明をさらに具体的に説明する。
実施例１
厚み１８μｍの電解銅箔の裏面に、厚さ２０μｍの熱硬化性ポリイミド樹脂を、厚さ５μｍの熱可塑性ポリイミド樹脂を介して、加熱加圧により貼着することにより、二層基材を形成した。
【００４２】
次いで、電解銅箔の表面に、導体パターンに対応するパターンで、エッチングレジストを形成した後、そのエッチングレジストから露出する電解銅箔を、塩化第二鉄水溶液を用いてエッチングした。その後、エッチングレジストを、水酸化ナトリウム水溶液を用いて剥離することにより、熱硬化性ポリイミド樹脂の上に熱可塑性ポリイミド樹脂が積層されてなるベース絶縁層の上に、銅箔からなる導体パターンを形成した。
【００４３】
次いで、予め、フレキシブル配線回路基板の一端部が露出するように外形加工された、厚み２５μｍのポリイミド樹脂フィルムからなるカバー絶縁層を、厚み２０μｍのエポキシ系接着剤を介して、導体パターンを被覆するように、ベース絶縁層の上に圧着した。
その後、水酸化ナトリウム水溶液を用いて、ベース絶縁層における端子部非対向部分を、ベース絶縁層における端子部対向部分に対して、５μｍ薄くなるようにエッチングした。このエッチングは、液温７０℃、８０秒間実施した。
【００４４】
そして、各端子部の表面に、厚み４μｍのニッケルめっき層と、厚み０．５μｍの金めっき層とを順次形成することにより、金属めっき層を形成し、これによって、フレキシブル配線回路基板を得た。
比較例１
水酸化ナトリウム水溶液を用いる端子部非対向部分のエッチング工程を省略したこと以外は、実施例１と同様の方法により、フレキシブル配線回路基板を得た。
【００４５】
評価
上記により得られた実施例１および比較例１のフレキシブル配線回路基板を、８５℃、８５％ＲＨの高温高湿雰囲気下に設置して、印加電圧１００Ｖで通電試験を実施した。
その結果、比較例１は、６００時間の通電で端子間の絶縁抵抗値が１ＭΩ以下に低下して、絶縁不良を生じた。一方、実施例１は、１０００時間の通電でも、端子間の絶縁抵抗値が１００ＭΩ以上を保持して、絶縁不良を生じなかった。
【図面の簡単な説明】
【００４６】
【図１】図１は、本発明の配線回路基板としてのフレキシブル配線基板の一実施形態であって、（ａ）は要部平面図、（ｂ）は（ａ）のＡ−Ａ´線断面図、（ｃ）は（ａ）のＢ−Ｂ´線要部断面図を示す。
【図２】図１に示すフレキシブル配線回路基板の製造方法を示す製造工程図（カバー絶縁層の形成前に、導体パターン非形成部分をエッチングする態様）であって、（ａ）は、ベース絶縁層を用意する工程、（ｂ）は、ベース絶縁層の上に、導体パターンを形成する工程、（ｃ）は、ベース絶縁層における導体パターン非形成部分をエッチングする工程、（ｄ）は、カバー絶縁層を形成する工程、（ｅ）は、各端子部の表面に、金属めっき層を形成する工程を示す。
【図３】図２に示すフレキシブル配線回路基板の製造方法の他の実施形態（カバー絶縁層の形成後に、保護層を形成して、端子部非対向部分をエッチングする態様）を示す製造工程図であって、（ａ）は、ベース絶縁層を用意する工程、（ｂ）は、ベース絶縁層の上に、導体パターンを形成する工程、（ｃ）は、カバー絶縁層を形成する工程、（ｄ）は、カバー絶縁層の表面に、保護層を形成する工程、（ｅ）は、ベース絶縁層における端子部非対向部分をエッチングする工程、（ｆ）は、保護層を、除去する工程、（ｇ）は、各端子部の表面に、金属めっき層を形成する工程を示す。
【図４】図２に示すフレキシブル配線回路基板の製造方法の他の実施形態（カバー絶縁層の形成後に、保護層を形成せず、端子部非対向部分をエッチングする態様）を示す製造工程図であって、（ａ）は、ベース絶縁層を用意する工程、（ｂ）は、ベース絶縁層の上に、導体パターンを形成する工程、（ｃ）は、カバー絶縁層を厚く形成する工程、（ｄ）は、ベース絶縁層における端子部非対向部分をエッチングする工程、（ｅ）は、各端子部の表面に、金属めっき層を形成する工程を示す。
【図５】図２に示すフレキシブル配線回路基板の製造方法の他の実施形態（ベース絶縁層を複数層で形成する態様）を示す製造工程図であって、（ａ）は、アンダー絶縁層を用意する工程、（ｂ）は、アンダー絶縁層の上に、オーバー絶縁層を積層して、ベース絶縁層を形成する工程、（ｃ）は、ベース絶縁層の上に、導体パターンを形成する工程、（ｄ）は、カバー絶縁層を形成する工程、（ｅ）は、カバー絶縁層の表面に、保護層を形成する工程、（ｆ）は、ベース絶縁層における端子部非対向部分をエッチングする工程、（ｇ）は、保護層を、除去する工程、（ｈ）は、各端子部の表面に、金属めっき層を形成する工程を示す。
【符号の説明】
【００４７】
１      フレキシブル配線回路基板
２      ベース絶縁層
３      導体パターン
５      端子部
６      金属めっき層
８      金属めっき層対向部分
１２    端子部対向部分
【図１】
2006066812.tif 000002
【図２】
2006066812.tif 000003
【図３】
2006066812.tif 000004
【図４】
2006066812.tif 000005
【図５】
2006066812.tif 000006